(57)【特許請求の範囲】
【請求項１】
キャリア材料を、粘結剤を用いて、造粒成形またはペレット成形にしたがい、均一なボール（１）に成形し、
仕上げ前のボール（１）を、前記粘結剤と同一の、あるいは異なる粘結剤をも用いて湿らし、あるいは被覆し、所望の第一の型内に配置した状態で、硬化法により、各接点を接着し、および／または、各接点に粘結剤の架橋（２）を形成し、
粘結剤の架橋（２）または融着により互いに接続されたボール（１）を前記第一の型から外して、所望の外型または永久型内に配置し、
続いて、ボール（１）間のキャビティ（３）に、液体金属または金属合金または液体プラスチックまたはセラミック化合物を、鋳造プロセスで充填し、
前記金属または前記化合物の固化後、前記ボール材料のすべてを、前記固化金属または前記固化化合物から、振動および／または水洗によって除去および／または洗い出し、
前記ボール（１）を硬化プロセスにより互いに連結する前に、冷却用または加熱用コイルを前記ボール連結体内に直接導入する
ことを特徴とする、様々な形状を有する金属製、金属合金製、プラスチック製またはセラミック製の、開放孔を有するコンポーネントの製造方法。
【請求項２】
前記ボールは、前記キャリア材料に水を加えることにより形成されることを特徴とする、請求項１に記載の方法。
【請求項３】
前記粘結剤は、有機性のものであり、アミンガス硬化性の樹脂であることを特徴とする、請求項１に記載の方法。
【請求項４】
前記粘結剤は、硫酸マグネシウム、リン酸塩、もしくはケイ酸塩、またはそれらの混合物からなる、水溶性の無機粘結剤であることを特徴とする、請求項１に記載の方法。
【請求項５】
前記キャビティに充填される材料は、冷却および／または対応する硬化剤との反応によって硬化しうる人工樹脂、または熱可塑性物質であることを特徴とする、請求項１に記載の方法。
【請求項６】
前記キャビティに充填される材料は、乾燥および／または対応する硬化剤との反応および／またはキルン内での焼成により硬化しうる、セラミック化合物、または、高品質セラミック製造用のセラミックスリップを含むことを特徴とする、請求項１に記載の方法。
【請求項７】
前記ボール材料の除去後、得られた生成物を再度、より高い温度で焼成することを特徴とする、請求項６に記載の方法。
【請求項８】
前記ボール（１）を製造するために用いられる材料は、ケイ砂または石英粉末であることを特徴とする、請求項１に記載の方法。
【請求項９】
前記ボール（１）を製造するために用いられる材料は、無機の粉末もしくは砂である、または、石英、長石、酸化アルミニウム、シャモット、かんらん石、クロム鉱、粘土、カオリン、ホタル石、ケイ酸塩、ベントナイトの混合物、もしくはこれらの個々の物質を含むことを特徴とする、請求項１に記載の方法。
【請求項１０】
前記ボール（１）を製造するために用いられる材料は、ＮａＣｌ、ＫＣｌ、Ｋ2ＳＯ4、Ｍｇ2ＳＯ4の塩であることを特徴とする、請求項１に記載の方法。
【請求項１１】
前記ボール（１）を製造するために用いられる材料は、金属粉末であることを特徴とする、請求項１に記載の方法。
【請求項１２】
前記ボール（１）を製造するために用いられる材料は、水溶性ポリ酢酸ビニル、ＰＶＰ、アクリレート、粒状プラスチック、または、ポリエチレン，ポリプロピレン若しくはテフロン（登録商標）粉からなる粉末の、有機材料であることを特徴とする、請求項１に記載の方法。
【請求項１３】
前記ボール（１）を製造するために使用される粘結剤、および／または、前記ボール（１）を互いに結合するために使用される粘結剤は、水のみを含むことを特徴とする、請求項１に記載の方法。
【請求項１４】
前記ボール（１）を製造するために使用される粘結剤、および／または、前記ボール（１）を互いに結合するために使用される粘結剤は、水と、水に溶解させた塩とを含むことを特徴とする、請求項１に記載の方法。
【請求項１５】
前記ボール（１）を製造するために使用される粘結剤、および／または、前記ボール（１）を互いに結合するために使用される粘結剤は、硫酸マグネシウムを含むことを特徴とする、請求項１に記載の方法。
【請求項１６】
前記ボール（１）を製造するために使用される粘結剤、および／または、前記ボール（１）を互いに結合するために使用される粘結剤は、ケイ酸塩、ケイ酸ナトリウムを含むことを特徴とする、請求項１に記載の方法。
【請求項１７】
前記ボール（１）を製造するために使用される粘結剤、および／または、前記ボール（１）を互いに結合するために使用される粘結剤は、リン酸塩を含むことを特徴とする、請求項１に記載の方法。
【請求項１８】
前記ボール（１）を製造するために使用される粘結剤、および／または、前記ボール（１）を互いに結合するために使用される粘結剤は、鋳造プロセスで型および中子を製造するために使用される粘結剤を含むことを特徴とする、請求項１に記載の方法。
【請求項１９】
前記ボール（１）の直径は、０．２ｍｍ〜３０ｃｍであることを特徴とする、請求項１に記載の方法。
【請求項２０】
前記ボール（１）の直径は、４〜８ｍｍであることを特徴とする、請求項１に記載の方法。
【請求項２１】
前記鋳造プロセスは低圧法であることを特徴とする、請求項１に記載の方法。
【請求項２２】
前記ボール（１）は、造粒法により、ディスクペレッターまたはスプレー造粒機により製造されることを特徴とする、請求項１に記載の方法。
【請求項２３】
前記ボール（１）は、前記成形材料を２枚のハーフシェル内に導入し、圧縮成形または圧縮空気を用いた射出成形により製造されることを特徴とする、請求項１に記載の方法。
【請求項２４】
前記人工樹脂または前記熱可塑性物質は、ポリウレタン、エポキシド、ポリエステルまたはアクリレートであることを特徴とする、請求項５に記載の方法。
【請求項２５】
前記ボール（１）間の前記キャビティ（３）に金属または金属合金を充填する前に、前記ボール（１）を加熱することを特徴とする、請求項１に記載の方法。
【請求項２６】
前記ボール（１）間の前記キャビティ（３）にアルミ合金を充填する前に、前記ボール（１）を８００℃まで加熱することを特徴とする、請求項１に記載の方法。
【請求項２７】
前記ボール（１）間の前記キャビティ（３）に鋳鉄合金を充填する前に、前記ボール（１）を１６００℃まで加熱することを特徴とする、請求項１に記載の方法。
【請求項２８】
前記ボール（１）を液体金属、プラスチックまたはセラミックスリップで湿らせるのみとし、余剰の材料を再度キャビティ（３）から除去することを特徴とする、請求項１に記載の方法。
【請求項２９】
ボール材料の除去後に、分離した２つの連通キャビティが形成されることを特徴とする、請求項１に記載の方法。
【請求項３０】
各キャビティに必要な連結部を成形時に予め考慮しておき、キャビティへの充填と同時に鋳造することを特徴とする、請求項１または請求項２９に記載の方法。
【請求項３１】
前記２つの連通キャビティ間に生じうる漏れを、シール剤で閉止することを特徴とする、請求項２９に記載の方法。
【請求項３２】
前記の液体金属、液体金属合金、液体プラスチックまたはセラミック化合物は、繊維を含有するとともに、前記繊維の長さは、充填処理の際に前記繊維がボール間に形成された流路に沿って配向するように選択されることを特徴とする、請求項１に記載の方法。
【請求項３３】
前記繊維の長さは３〜４ｍｍであることを特徴とする、請求項３２に記載の方法。
【請求項３４】
前記繊維は、炭素、ガラス、無機、または合成繊維であることを特徴とする、請求項３２に記載の方法。
【発明の詳細な説明】
【技術分野】
【０００１】
本発明は、金属製、プラスチック製、またはセラミック製の、開放孔を有するコンポーネントの製造方法に関する。
【背景技術】
【０００２】
従来、金属にガスなどの適当な推進剤を供給し、液相下で発泡させることにより、製造されるコンポーネントの低密度化と高強度化とを同時に達成する試みがなされている（特許文献１〜５参照）。
【０００３】
【特許文献１】独国特許発明第２２１８４５５号明細書
【特許文献２】独国特許発明第１１２６３０２号明細書
【特許文献３】独国特許出願公開第４４０３５０９号明細書
【特許文献４】独国特許出願公開第１２９６３８６号明細書
【特許文献５】特開平０４−３６２１４６号公報
【発明の開示】
【発明が解決しようとする課題】
【０００４】
しかしながら、これらの従来の方法では、導入される（ガスの）泡の発生が、極めて制御困難な手法で行なわれるため、その寸法がばらつき、正確に確定されないという課題があった。
【０００５】
さらに、それらの泡がコンポーネントの表面に達するため、信頼性のある安定的な機能発現に欠かせない、確定された厚さの外殻の形成を妨げてしまう。
【０００６】
本発明の目的は、確定された細孔寸法を有し、必要に応じては確定された外殻厚さを有し、かつ低密度の、金属製、プラスチック製、またはセラミック製の、開放孔を有するコンポーネントの製造を可能にする方法を提供することである。
【課題を解決するための手段】
【０００７】
本発明の各態様によれば、以下の［１］から［３５］が提供される。
【０００８】
［１］キャリア材料を、粘結剤を用いて、造粒成形またはペレット成形にしたがい、均一なボール（１）に成形し、
仕上げ前のボール（１）を、前記粘結剤と同一の、あるいは異なる粘結剤をも用いて湿らし、あるいは被覆し、所望の第一の型内に配置した状態で、硬化法により、各接点を接着し、および／または、各接点に粘結剤の架橋（２）を形成し、
粘結剤の架橋（２）または融着により互いに接続されたボール（１）を前記第一の型から外して、所望の外型または永久型内に配置し、
続いて、ボール（１）間のキャビティ（３）に、液体金属または金属合金または液体プラスチックまたはセラミック化合物を、鋳造プロセスで充填し、
前記金属または前記化合物の固化後、前記ボール材料のすべてを、前記固化金属または前記固化化合物から、振動および／または水洗によって除去および／または洗い出し、前記ボール（１）を硬化プロセスにより互いに連結する前に、冷却用または加熱用コイルを前記ボール連結体内に直接導入することを特徴とする、様々な形状を有する金属製、金属合金製、プラスチック製またはセラミック製の、開放孔を有するコンポーネントの製造方法。
【０００９】
［２］前記ボールは、前記キャリア材料に水を加えることにより形成されることを特徴とする、［１］に記載の方法。
【００１０】
［３］前記粘結剤は、有機性のものであり、アミンガス硬化性の樹脂であることを特徴とする、［１］に記載の方法。
【００１１】
［４］前記粘結剤は、硫酸マグネシウム、リン酸塩、もしくはケイ酸塩、またはそれらの混合物からなる、水溶性の無機粘結剤であることを特徴とする、［１］に記載の方法。
【００１２】
［５］前記キャビティに充填される材料は、冷却および／または対応する硬化剤との反応によって硬化しうる人工樹脂、または熱可塑性物質であることを特徴とする、［１］に記載の方法。
【００１４】
［７］前記キャビティに充填される材料は、乾燥および／または対応する硬化剤との反応および／またはキルン内での焼成により硬化しうる、セラミック化合物、または、高品質セラミック製造用のセラミックスリップを含むことを特徴とする、［１］に記載の方法。
【００１５】
［８］前記ボール材料の除去後、得られた生成物を再度、より高い温度で焼成することを特徴とする、［７］に記載の方法。
【００１６】
［９］前記ボール（１）を製造するために用いられる材料は、ケイ砂または石英粉末であることを特徴とする、［１］に記載の方法。
【００１７】
［１０］前記ボール（１）を製造するために用いられる材料は、無機の粉末もしくは砂である、または、石英、長石、酸化アルミニウム、シャモット、かんらん石、クロム鉱、粘土、カオリン、ホタル石、ケイ酸塩、ベントナイトの混合物、もしくはこれらの個々の物質を含むことを特徴とする、［１］に記載の方法。
【００１８】
［１１］前記ボール（１）を製造するために用いられる材料は、ＮａＣｌ、ＫＣｌ、Ｋ2ＳＯ4、Ｍｇ2ＳＯ4の塩であることを特徴とする、［１］に記載の方法。
【００１９】
［１２］前記ボール（１）を製造するために用いられる材料は、金属粉末であることを特徴とする、［１］に記載の方法。
【００２０】
［１３］前記ボール（１）を製造するために用いられる材料は、水溶性ポリ酢酸ビニル、ＰＶＰ、アクリレート、粒状プラスチック、または、ポリエチレン，ポリプロピレン若しくはテフロン（登録商標）粉からなる粉末の、有機材料であることを特徴とする、［１］に記載の方法。
【００２１】
［１４］前記ボール（１）を製造するために使用される粘結剤、および／または、前記ボール（１）を互いに結合するために使用される粘結剤は、水のみからなることを特徴とする、［１］に記載の方法。
【００２２】
［１５］前記ボール（１）を製造するために使用される粘結剤、および／または、前記ボール（１）を互いに結合するために使用される粘結剤は、水と、水に溶解させた塩とを含むことを特徴とする、［１］に記載の方法。
【００２３】
［１６］前記ボール（１）を製造するために使用される粘結剤、および／または、前記ボール（１）を互いに結合するために使用される粘結剤は、硫酸マグネシウムを含むことを特徴とする、［１］に記載の方法。
【００２４】
［１７］前記ボール（１）を製造するために使用される粘結剤、および／または、前記ボール（１）を互いに結合するために使用される粘結剤は、ケイ酸塩、ケイ酸ナトリウムを含むことを特徴とする、［１］に記載の方法。
【００２５】
［１８］前記ボール（１）を製造するために使用される粘結剤、および／または、前記ボール（１）を互いに結合するために使用される粘結剤は、リン酸塩を含むことを特徴とする、［１］に記載の方法。
【００２６】
［１９］前記ボール（１）を製造するために使用される粘結剤、および／または、前記ボール（１）を互いに結合するために使用される粘結剤は、鋳造プロセスで型および中子を製造するために使用される粘結剤を含むことを特徴とする、［１］に記載の方法。
【００２７】
［２０］前記ボール（１）の直径は、０．２ｍｍ〜３０ｃｍであることを特徴とする、［１］に記載の方法。
【００２８】
［２１］前記ボール（１）の直径は、４〜８ｍｍであることを特徴とする、［１］に記載の方法。
【００２９】
［２２］前記鋳造プロセスは、低圧法であることを特徴とする、［１］に記載の方法。
【００３０】
［２３］前記ボール（１）は、造粒法により、ディスクペレッターまたはスプレー造粒機により製造されることを特徴とする、［１］に記載の方法。
【００３１】
［２４］前記ボール（１）は、前記成形材料を２枚のハーフシェル内に導入し、圧縮成形または圧縮空気を用いた射出成形により製造されることを特徴とする、［１］に記載の方法。
【００３２】
［２５］前記人工樹脂または前記熱可塑性物質は、ポリウレタン、エポキシド、ポリエステルまたはアクリレートであることを特徴とする、［５］に記載の方法。
【００３３】
［２６］前記ボール（１）間の前記キャビティ（３）に金属または金属合金を充填する前に、前記ボール（１）を加熱することを特徴とする、［１］に記載の方法。
【００３４】
［２７］前記ボール（１）間の前記キャビティ（３）にアルミ合金を充填する前に、前記ボール（１）を８００℃まで加熱することを特徴とする、［１］に記載の方法。
【００３５】
［２８］前記ボール（１）間の前記キャビティ（３）に鋳鉄合金を充填する前に、前記ボール（１）を１６００℃まで加熱することを特徴とする、［１］に記載の方法。
【００３６】
［２９］前記ボール（１）を液体金属、プラスチックまたはセラミックスリップによって湿らせるのみとし、余剰の材料を再度キャビティ（３）から除去することを特徴とする、［１］に記載の方法。
【００３７】
［３０］ボール材料の除去後に、分離した２つの連通キャビティが形成されることを特徴とする、［１］に記載の方法。
【００３８】
［３１］各キャビティに必要な連結部を成形時に予め考慮しておき、キャビティへの充填と同時に鋳造することを特徴とする、［１］または［３０］に記載の方法。
【００３９】
［３２］２つの連通キャビティ間に生じうる漏れを、シール剤で閉止することを特徴とする、［３０］に記載の方法。
【００４０】
［３３］前記の液体金属、液体金属合金、液体プラスチックまたはセラミック化合物は、繊維を含有するとともに、前記繊維の長さは、充填処理の際に前記繊維がボール間に形成された流路に沿って配向するように選択されることを特徴とする、［１］に記載の方法。
【００４１】
［３４］前記繊維の長さは３〜４ｍｍであることを特徴とする、［３３］に記載の方法。
【００４２】
［３５］前記繊維は、炭素、ガラス、無機、または合成繊維であることを特徴とする、［３３］に記載の方法。
【発明の効果】
【００４３】
本発明によれば、確定された細孔寸法を備え、必要に応じては確定された外殻厚さを備え、かつ低密度の、金属製、プラスチック製、またはセラミック製の、開放孔を有するコンポーネントの製造が可能となる。
【発明を実施するための最良の形態】
【００４４】
以下、本発明について図１を参照しつつ詳細に説明する。図１は、型内に配置されたボール連結体を示す図である。しかしながら、本発明は以下の説明に限定されるものではなく、本発明の要旨に反しない限りにおいて、その実施形態に様々な改変を施すことが可能である。
【００４５】
本発明ではまず、所望の細孔寸法に応じたボール１を製造する。これらのボール１の直径は任意である（例えば約５ｍｍ）。これらのボール１は、例えば、適宜な鋳物砂すなわち石英粉末に、鋳造プロセスにおいて公知の砂粘結剤を混合することにより製造される。そして適当な成形法、例えば造粒、ペレット成形、射出などにより、できるだけ均一なボール１の形状に成形される。
【００４６】
硬化されたボール１は、続いて、粘結剤と混合され、および／または被覆され、所望の型内に配置される。これらのボール１は、当該粘結剤に応じた硬化方法により、互いに連結される。この処理は、熱風、二酸化炭素、もしくはアミンを用いて行なってもよく、マイクロ波等による単なる熱処理でもよい。この処理は、乾燥により実施するか、あるいは、粘結剤の種類によっては、アミンあるいは二酸化炭素などの反応ガスを通過させることにより、あるいはマイクロ波を用いた硬化や乾燥炉への格納により実施することが好ましい。粘結剤の架橋２は、個々のボール１間の、ボール１が互いに接する箇所のみで生じる（図１を参照）。
【００４７】
粘結剤は、金属、プラスチックまたはセラミック化合物が鋳込まれた後、再びコンポーネントから除去し得るように、熱した金属やプラスチック、あるいは熱したセラミックの熱効果によって分解するもの、あるいは水溶性のものが選択される。こうした目的に適うものとして、有機、無機化合物を問わず、多種多様な鋳造用粘結剤が使用可能である。
【００４８】
このボール連結体を、続いて、例えば永久型などの型内に配置する。後のコンポーネントの外殻の厚さは、ボール連結体と当該永久型の壁との間の距離により調整することができる。次に、各ボール１間のキャビティ３と、ボール連結体と永久型等の外型との間に形成された中間領域４に、金属、プラスチックまたはセラミック化合物を、適宜な鋳造方法により充填する。金属を充填する場合には、当該金属が微細な中間領域の全てに確実に流れ込むように、ボール連結体の全体をあらかじめ炉の中で加熱しておくことが好ましい。金属の場合の例としては、一般的な低圧鋳造法が推奨される。充填材料がボール１内部に浸入するのを防ぐために、それらボールにあらかじめ適当な薬剤を含浸させておいてもよい。
【００４９】
溶融した金属、プラスチック、またはセラミック化合物を硬化した後、コンポーネントから全てのボール材料を、振動または水を用いて流し出すことにより除去する。このために、コンポーネントの少なくとも一つの側面を、外殻を有さないように製造する。あるいは後から、外殻の適切な箇所をドリル等で穿孔し、再び開放させる。これによって、ボール材料を余すことなく、完全に除去することができる。なぜならば、生成した全てのキャビティは、ボール１間の粘結剤の架橋２を介して、互いに連通しているからである。粘結剤の架橋２を大きく形成するほど、言い換えれば、ボール１間を連結するための粘結剤を多く使用するほど、得られる球状キャビティ間の通路もそれだけ大きくなる。
【００５０】
上述の手法によれば、従来の製造方法では不可能であった、確定された形状と、明確に確定された細孔寸法と、正確に確定された外殻厚さとを有する、大型のコンポーネントも製造することが可能となる。
【００５１】
本発明の特別の実施形態では、溶融された金属、プラスチック、またはセラミック化合物に、繊維を混合する。それらの繊維は、充填処理時にボールの中間領域内で、中間領域によりボール１間に形成された流路に沿って自然に配向するため、強度を著しく増加させることができる。繊維としては、炭素、ガラス、無機、合成繊維が挙げられる。繊維の長さは、繊維がボール間の中間領域内で配向するような長さとなるように決められる。
【００５２】
こうして製造されたコンポーネントは、軽量でありながらも非常に高い安定性および強度を有するコンポーネントが求められる、あらゆる分野で使用することが可能である。特に、車両や航空機の建造や、宇宙旅行の分野が挙げられるが、建築、機械工学、家具製造業への応用も考えられる。
【００５３】
特殊な用途として、熱交換器や冷却アセンブリ内での使用、および各種の冷却リブの代替使用が挙げられる。特に、アルミや銅の合金等の熱伝導性に優れた材料を用い、上述の方法により製造されたコンポーネントは、優れた通気性と大きな表面積を有することから、冷却アセンブリ内での使用等にとりわけ好適である。本用途において、冷媒を運ぶ冷却コイル等を、金属の鋳造前であって、且つ、ボール１を互いに固着する前に、あらかじめボール１内に直接的に配置すれば、より大きな製造上の利点が得られる。こうすれば、一の作業工程によって、冷却コイルの製造、および／または、冷却用もしくは加熱用パイプの金属との融着を行なうことができる。製造時におけるこの可能性により、従来の冷却アセンブリや熱交換器では一般的な、冷却用または加熱用のパイプを構造体の中に押し込んで固定するという、後の作業が不要になる。更には、多数の極めて長い冷却用および加熱用のパイプを、スパイラルやクリューなど、所望に応じてボール連結体内に配置すれば、熱交換性能をより向上させることができる。
【００５４】
製造方法の特殊な変形例として、上述のボール１を型内に導入し、硬化された粘結剤の架橋２により連結した後、熱伝導性材料、好ましくはアルミ合金を、キャビティ３に完全に充填するのではなく、ボール連結体およびそれによって形成されるキャビティ３を単に湿らせるだけとしてもよい。このようにすれば、ボール材料を除去した後に、空間的に互いに分離された２つの連通キャビティが得られる。一方の連通キャビティは、冷媒または熱媒用となり、前記キャビティとは分離され且つ前記キャビティ内に入り込んだ第２の連通キャビティは、冷却又は加熱される媒体用となる。よって何らの冷却用または加熱用のパイプを備え付けることなく、この種の熱交換器を製造することが可能となる。ボール１はこの場合、微細な石英粉末と耐熱性の粘結剤とから製造することが好ましい。ボール１を製造し、且つ、互いに連結するための粘結剤としては、無機材料が好ましく使用される。例としては、鋳物砂粘結剤で公知のケイ酸塩、硫酸マグネシウム、および／またはリン酸塩等が挙げられる。次に、固着されたボール連結体は、注入される金属と少なくとも同じ温度まで加熱される。これによって、金属をキャビティ３に対し完全に充填した後でも、金属が硬化しないので、余剰の金属をキャビティ３から外部へ排出することができる。これによって、実質的に全ての表面が金属で被覆されるので、金属の外部への排出後に、ボール１間に連通キャビティが形成される。金属の硬化後、ボール成形材料を全て洗い流すことによって、第２の連通キャビティが開放される。この第２のキャビティは、先に得られた第１のキャビティから完全に分離されている。成形時に、二つのキャビティ間の連結部を考慮しておき、鋳造処理の際に一度に鋳造を行なうようにしてもよい。２つのキャビティ間で漏れが発生する場合には、例えば、一方または両方のキャビティにシール剤を導入することにより、閉止することができる。
【００５５】
以上の説明を要約すると以下の通りであるが、これに限定されるものではない。
【００５６】
［１］キャリア材料を、粘結剤を用いて、造粒成形またはペレット成形にしたがい、均一なボール（１）に成形し、
仕上げ前のボール（１）を、前記粘結剤と同一の、あるいは異なる粘結剤をも用いて湿らし、あるいは被覆し、所望の第一の型内に配置した状態で、硬化法により、各接点を接着し、および／または、各接点に粘結剤の架橋（２）を形成し、
粘結剤の架橋（２）または融着により互いに接続されたボール（１）を前記第一の型から外して、所望の外型または永久型内に配置し、
続いて、ボール（１）間のキャビティ（３）に、液体金属または金属合金または液体プラスチックまたはセラミック化合物を、鋳造プロセスで充填し、
前記金属または前記化合物の固化後、前記ボール材料のすべてを、前記固化金属または前記固化化合物から、振動および／または水洗によって除去および／または洗い出し、前記ボール（１）を硬化プロセスにより互いに連結する前に、冷却用または加熱用コイルを前記ボール連結体内に直接導入することを特徴とする、様々な形状を有する金属、金属合金、プラスチック、及びセラミックからなる群より選択される少なくとも一つの材料からなる、開放孔を有するコンポーネントの製造方法。
【００５７】
［２］前記ボールは、前記キャリア材料に水を加えることにより形成されることを特徴とする、［１］に記載の方法。
【００５８】
［３］前記粘結剤は、有機性のものであり、アミンガス硬化性の樹脂であることを特徴とする、［１］に記載の方法。
【００５９】
［４］前記粘結剤は、硫酸マグネシウム、リン酸塩、もしくはケイ酸塩、またはそれらの混合物からなる、水溶性の無機粘結剤であることを特徴とする、［１］に記載の方法。
【００６０】
［５］前記キャビティに充填される材料は、冷却および／または対応する硬化剤との反応によって硬化しうる人工樹脂、または熱可塑性物質であることを特徴とする、［１］に記載の方法。
【００６２】
［７］前記キャビティに充填される材料は、乾燥および／または対応する硬化剤との反応および／またはキルン内での焼成により硬化しうる、セラミック化合物、または、高品質セラミック製造用のセラミックスリップを含むことを特徴とする、［１］に記載の方法。
【００６３】
［８］前記ボール材料の除去後、得られた生成物を再度、より高い温度で焼成することを特徴とする、［７］に記載の方法。
【００６４】
［９］前記ボール（１）を製造するために用いられる材料は、ケイ砂または石英粉末であることを特徴とする、［１］に記載の方法。
【００６５】
［１０］前記ボール（１）を製造するために用いられる材料は、無機の粉末もしくは砂である、または、石英、長石、酸化アルミニウム、シャモット、かんらん石、クロム鉱、粘土、カオリン、ホタル石、ケイ酸塩、ベントナイトの混合物、もしくはこれらの個々の物質を含むことを特徴とする、［１］に記載の方法。
【００６６】
［１１］前記ボール（１）を製造するために用いられる材料は、ＮａＣｌ、ＫＣｌ、Ｋ2ＳＯ4、Ｍｇ2ＳＯ4の塩であることを特徴とする、［１］に記載の方法。
【００６７】
［１２］前記ボール（１）を製造するために用いられる材料は、金属粉末であることを特徴とする、［１］に記載の方法。
【００６８】
［１３］前記ボール（１）を製造するために用いられる材料は、水溶性ポリ酢酸ビニル、ＰＶＰ、アクリレート、粒状プラスチック、または、ポリエチレン，ポリプロピレン若しくはテフロン（登録商標）粉からなる粉末の、有機材料であることを特徴とする、［１］に記載の方法。
【００６９】
［１４］前記ボール（１）を製造するために使用される粘結剤、および／または、前記ボール（１）を互いに結合するために使用される粘結剤は、水のみからなることを特徴とする、［１］に記載の方法。
【００７０】
［１５］前記ボール（１）を製造するために使用される粘結剤、および／または、前記ボール（１）を互いに結合するために使用される粘結剤は、水と、水に溶解させた塩とを含むことを特徴とする、［１］に記載の方法。
【００７１】
［１６］前記ボール（１）を製造するために使用される粘結剤、および／または、前記ボール（１）を互いに結合するために使用される粘結剤は、硫酸マグネシウムを含むことを特徴とする、［１］に記載の方法。
【００７２】
［１７］前記ボール（１）を製造するために使用される粘結剤、および／または、前記ボール（１）を互いに結合するために使用される粘結剤は、ケイ酸塩、ケイ酸ナトリウムを含むことを特徴とする、［１］に記載の方法。
【００７３】
［１８］前記ボール（１）を製造するために使用される粘結剤、および／または、前記ボール（１）を互いに結合するために使用される粘結剤は、リン酸塩を含むことを特徴とする、［１］に記載の方法。
【００７４】
［１９］前記ボール（１）を製造するために使用される粘結剤、および／または、前記ボール（１）を互いに結合するために使用される粘結剤は、鋳造プロセスで型および中子を製造するために使用される粘結剤を含むことを特徴とする、［１］に記載の方法。
【００７５】
［２０］前記ボール（１）の直径は、０．２ｍｍ〜３０ｃｍであることを特徴とする、［１］に記載の方法。
【００７６】
［２１］前記ボール（１）の直径は、好ましくは４〜８ｍｍであることを特徴とする、［１］に記載の方法。
【００７７】
［２２］前記鋳造プロセスは、低圧法であることを特徴とする、［１］に記載の方法。
【００７８】
［２３］前記ボール（１）は、造粒法により、ディスクペレッターまたはスプレー造粒機により製造されることを特徴とする、［１］に記載の方法。
【００７９】
［２４］前記ボール（１）は、前記成形材料を２枚のハーフシェル内に導入し、圧縮成形または圧縮空気を用いた射出成形により製造されることを特徴とする、［１］に記載の方法。
【００８０】
［２５］前記人工樹脂または前記熱可塑性物質は、ポリウレタン、エポキシド、ポリエステルまたはアクリレートであることを特徴とする、［５］に記載の方法。
【００８１】
［２６］前記ボール（１）間の前記キャビティ（３）に金属または金属合金を充填する前に、前記ボール（１）を加熱することを特徴とする、［１］に記載の方法。
【００８２】
［２７］前記ボール（１）間の前記キャビティ（３）にアルミ合金を充填する前に、前記ボール（１）を８００℃まで加熱することを特徴とする、［１］に記載の方法。
【００８３】
［２８］前記ボール（１）間の前記キャビティ（３）に鋳鉄合金を充填する前に、前記ボール（１）を１６００℃まで加熱することを特徴とする、［１］に記載の方法。
【００８４】
［２９］前記ボール（１）を液体金属、プラスチックまたはセラミックスリップで湿らせるのみとし、余剰の材料を再度キャビティ（３）から除去することを特徴とする、［１］に記載の方法。
【００８５】
［３０］ボール材料の除去後に、分離した２つの連通キャビティが形成されることを特徴とする、［１］に記載の方法。
【００８６】
［３１］各キャビティに必要な連結部を成形時に予め考慮しておき、キャビティへの充填と同時に鋳造することを特徴とする、［１］または［３０］に記載の方法。
【００８７】
［３２］前記２つの連通キャビティ間に生じうる漏れを、シール剤で閉止することを特徴とする、［３０］に記載の方法。
【００８８】
［３３］前記の液体金属、液体金属合金、液体プラスチックまたはセラミック化合物は、繊維を含有するとともに、前記繊維の長さは、充填処理の際に前記繊維がボール間に形成された流路に沿って配向するように選択されることを特徴とする、［１］に記載の方法。
【００８９】
［３４］前記繊維の長さは３〜４ｍｍであることを特徴とする、［３３］に記載の方法。
【００９０】
［３５］前記繊維は、炭素、ガラス、無機、または合成繊維であることを特徴とする、［３３］に記載の方法。
【産業上の利用可能性】
【００９１】
本発明は、様々な応用分野に適用可能である。例えば、車両や航空機の建造、宇宙旅行、建築、機械工学、家具製造産業などである。
【図面の簡単な説明】
【００９２】
【図１】型内に配置されたボール連結体を示す図である。
【符号の説明】
【００９３】
１  ボール
２  粘結剤の架橋
３  キャビティ
４  中間領域
【図１】
0005166737.tif 000002